(57)【要約】【課題】  シワになりにくく、軽量であり、モアレの発生を防いだ反射型スクリーンを提供するものである。【解決手段】  表面となる繊維布帛と裏面となる繊維布帛の間に樹脂膜を有することを特徴とする反射型スクリーンおよび繊維布帛が編物であり、樹脂膜の厚みが５μｍ〜４０μｍであり、反射型スクリーンの表面より可視光線を照射したときの可視光線の透過率が１０％以下である。また、反射型スクリーンの外周に沿ってバネ状枠体を有することを特徴とする反射型スクリーン。【選択図】  なし【特許請求の範囲】
【請求項１】
表面となる繊維布帛と裏面となる繊維布帛の間に樹脂膜を有することを特徴とする反射型スクリーン。
【請求項２】
繊維布帛が編物であることを特徴とする請求項１記載の反射型スクリーン。
【請求項３】
樹脂膜の厚みが５μｍ〜４０μｍであることを特徴とする請求項１または請求項２記載の反射型スクリーン。
【請求項４】
表面から可視光線を照射したときの可視光線の透過率が１０％以下であることを特徴とする請求項１〜請求項３いずれかに記載の反射型スクリーン。
【請求項５】
表面から可視光線を照射したときの可視光線の反射率が６０％以上であることを特徴とする請求項１〜請求項４いずれかに記載の反射型スクリーン。
【請求項６】
繊維布帛がポリエステル繊維からなり、かつ、表面となる繊維布帛を構成する繊維が、フルダル糸からなる請求項１〜請求項５いずれかに記載の反射型スクリーン。
【請求項７】
反射型スクリーンの外周に沿ってバネ状枠体を有することを特徴とする請求項１〜請求項６いずれかに記載の反射型スクリーン。
【発明の詳細な説明】
【技術分野】
【０００１】
本発明は、反射型スクリーンに関するものである。
【背景技術】
【０００２】
従来のプロジェクターは、出力が弱かったため、その際、用いられる反射型スクリーンは、反射率を上げ明るくするために、塩化ビニル樹脂の中にガラスビーズを添加したシートが用いられていた。近年、プロジェクターの出力が向上し、従来の反射型スクリーンでは、明るさが増しすぎ、まぶしいといった問題が発生していた。
この対策として、特定の２枚の布帛を貼り合せた樹脂膜を有さない反射型スクリーンが開示されている（特許文献１）。
しかしながら、この技術では、２枚の布帛を組み合わせているためにモアレが発生してしまうことがおおく、このモアレを消すための布帛の組み合わせの検討には、２枚の布帛を実際に組み合わせて、様々な角度から、光をあててみないと発生の有無がわからないことが多く、多大な労力が必要となっていた。
【０００３】
さらに、また、プロジェクターのコンパクト化にともない、任意の場所に、プロジェクターを持ち運び、映像を写しだす要望も増えており、携帯可能な反射型スクリーンが要望されている。さらにまた、携帯型スクリーンは、保管時のスペースの問題もあり、よりコンパクトなものが望まれていた。
【特許文献１】特開２００５−２５１３３
【発明の開示】
【発明が解決しようとする課題】
【０００４】
本発明は上記課題を解決し、映像を写し出しているときにまぶしいといった問題を解決し、モアレが発生しにくく、シワになりにくく、軽量である反射型スクリーンを提供する。さらに、携帯性にすぐれた反射型スクリーンを提供する。
【課題を解決するための手段】
【０００５】
本発明者らは、上記課題を解決すべく鋭意検討し、以下の反射型スクリーンを発明した。
本発明は、表面となる繊維布帛と裏面となる繊維布帛の間に樹脂膜を有することを特徴とする反射型スクリーンを提供する。
【０００６】
より具体的には、
１．表面となる繊維布帛と裏面となる繊維布帛の間に樹脂膜を有することを特徴とする反射型スクリーン。
２．繊維布帛が編物であることを特徴とする上記１記載の反射型スクリーン。
３．樹脂膜の厚みが５μｍ〜４０μｍであることを特徴とする上記１または２記載の反射型スクリーン。
【０００７】
４．表面から可視光線を照射したときの可視光線の透過率が１０％以下であることを特徴とする上記１〜３いずれかに記載の反射型スクリーン。
５．表面から可視光線を照射したときの可視光線の反射率が６０％以上であることを特徴とする上記１〜４いずれか記載の反射型スクリーン。
【０００８】
６．繊維布帛がポリエステル繊維からなり、かつ、表面となる繊維布帛を構成する繊維が、フルダル糸からなる上記１〜５いずれかに記載の反射型スクリーン。
７．反射型スクリーンの外周に沿ってバネ状枠体を有することを特徴とする上記１〜６いずれかに記載の反射型スクリーン。
【発明の効果】
【０００９】
本発明によれば、映像を写し出しているときにまぶしいといった問題を解決し、モアレが発生しにくく、シワになりにくく、軽量である反射型スクリーンが得られる。さらに、保管時、コンパクトに折り畳むことができ保管スペースが取られず、コンパクトで軽量なため携帯性にすぐれ、スクリーン設置性もすぐれた反射型スクリーンが得られる。
【発明を実施するための最良の形態】
【００１０】
本発明の繊維布帛は、特に限定されるものではなく、一般的な織物、編物、不織布等全ての繊維布帛状製品を含む。また、繊維布帛を構成する繊維としては、綿、羊毛、絹等の天然繊維、ポリエステル、ナイロン等の合成繊維、レーヨン等の再生繊維、トリアセテート等の半合成繊維等が挙げられる。また、これらの混紡、混繊、交織品であってもよい。
シワ防止の観点からは、編物であることが好ましい。また、シワ防止を繊維の種類の観点からは、ウレタン系弾性糸やウーリー糸などの弾性糸を用いた織物、編物がよい。
【００１１】
また、映し出される映像のまぶしさを抑え、見易さの観点からは、用いられる繊維は、特に表面となる繊維布帛を構成する繊維の中に酸化チタン、酸化亜鉛などが含まれているフルダル糸やセミダル糸が好ましく、また、繊維の表面に凹凸を付与した糸などが好ましい。
シワ防止、まぶしさを抑えた映像の見易さの観点からは、繊維布帛がポリエステル繊維を用いた編物からなり、かつ、表面となる繊維布帛がフルダル糸を用いられているとよい。
【００１２】
本発明の樹脂膜とは、厚さ１μｍ〜５００μｍのものが用いることができる。１μｍ未満であるとモアレ防止効果十分では無いことがあり、５００μｍを超えると、反射型スクリーンの軽量化が阻害されるとともに、スクリーンがごわつき、風合い、取扱性が低下する。より好ましくは、１０μｍ〜４０μｍのものがよい。
この樹脂膜を用いることのより、表面となる繊維布帛と裏面となる繊維布帛より発生するモアレを防ぐことができる。
樹脂膜は、ウレタン樹脂、アクリル樹脂、ビニル樹脂、ポリエステル樹脂、ナイロン樹脂、ポリテトラフルオロエチレンなど公知の樹脂をもちいることができる。
また、樹脂膜は、膜中に、酸化チタンやシルバー顔料などを添加し、遮光性を付与したものであっても、顔料などを添加しない樹脂膜であってもよい。
また、酸化チタンを含む白色顔料を含む樹脂膜とシルバー顔料を含む樹脂膜とを積層した樹脂膜、酸化チタンを含む白色顔料を含む樹脂膜と顔料を含まない透明樹脂膜を積層した樹脂膜であってもよい。
【００１３】
本発明の反射型スクリーンは、上記の繊維布帛、樹脂膜を用い、表面となる繊維布帛と裏面となる繊維布帛の間に樹脂膜を有する。
なお、本発明の反射型スクリーンの表面とは、プロジェクター等において映像が映し出される面をいい。裏面とは映像が映し出されない面をいう。
表面となる繊維布帛は、白もしくは淡色のグレーなどに着色されたものであってもよいが、白色が好ましい。
また、裏面となる繊維布帛は、白色や赤、青、黄色などの任意の色や柄を付与したものをもちいることができる。表面となる繊維布帛と樹脂膜と裏面となる繊維布帛の組み合わせによっても異なるが、反射型スクリーンの表面側から可視光線を照射したときの透過率が１０％以下となるように、裏面となる繊維布帛は、黒やグレー、ネビーなどの単色に着色されたものが好ましい。ただし、反射型スクリーンの透過率の調整は、裏面となる繊維布帛の色で調整するだけではなく、樹脂膜中への酸化チタンやシルバー顔料の添加や表面および／または裏面となる繊維布帛に用いられる糸の種類、太さ、密度等によっても調整してもよい。
【００１４】
また、本発明の反射型スクリーンは、反射型スクリーンの表面から可視光線を照射したときの可視光線の透過率が１０％以下であると映し出された映像の濃度の観点よりよい。
また、本発明の反射型スクリーンは、反射型スクリーンの表面から可視光線を照射したときの可視光線の反射率が６０％以上であると映し出された映像の濃度の観点より好ましい。
なお、本発明での可視光線の透過率、反射率とは、島津製作所製ＵＶ−２２００（積分球付）を用いて、波長が３８０ｎｍ〜７８０ｎｍ間の可視光線を反射型スクリーンの表面から照射したときの３８０ｎｍ〜７８０ｎｍ間の波長領域での透過率、反射率の平均値をいう。
【００１５】
本発明の反射型スクリーンは、反射を抑えまぶしくなく、シワになりにくく、軽量なため据え置き型のロールスクリーンとして用いることが可能であるばかりではなく、折り畳んで保管し、必要なときに広げて使用する携帯型の反射型スクリーンとしてもちいてもシワにならず、軽量でかつ保管場所も取らず、利便性に優れているが、さらに、反射型スクリーンの外周に沿ってバネ状の枠体を有するものであるとよい。
このように、反射型スクリーンの外周に沿ってバネ状枠体を有することにより、収納時、バネ状枠体を捻って、小径の２〜３重の円状に折り重ねて、袋状のケースなどに収納し、使用時は、その収納袋から出すことにより、バネ状体の反発力により、すぐに広げることができる。
【００１６】
また、反射型スクリーンの外周や裏面に壁などに掲止することができるフックや壁などのフックに掲止できる輪などを付けておけば、より利便性が向上する。
このバネ状枠体は、帯状の薄鋼板や螺旋状ワイヤー、プラスチックであってもよい。
バネ状枠体は、反射型スクリーンの外周に沿って、バネ状枠体を通すことができる袋状物を、反射型スクリーンの外周を折り返して縫合しその中にバネ状枠体を通したり、ハトメなどの他部材でバネ状枠体を反射型スクリーンの外周に固定してもよい。
【実施例】
【００１７】
以下に、本発明を実施例にも基づいてさらに詳細に説明する。
（実施例１）
表面となる繊維布帛としてフルダル糸を用いた白色の編物（スムース：５６デシテックス／７２フィラメント、３２ゲージ、酸化チタン添加部数２．２質量部）を用いた。
裏面となる繊維布帛として表面と同一の編物を黒色に着色しもちいた。
樹脂膜として、ウレタン樹脂固形分１００質量部に対し、シルバー顔料をアルミ紛で１７質量部添加した厚さ１０μｍのウレタン樹脂膜の上に、ウレタン樹脂固形分１００質量部に白顔料を酸化チタンで８質量部添加した厚さ１０μｍのウレタン樹脂膜を形成した樹脂膜を用いた。
反射型スクリーンは次のように製造した。
離型紙上に形成された樹脂膜（上記シルバー顔料含有ウレタン樹脂膜と白色顔料含有ウレタン樹脂膜の積層品。シルバー顔料含有ウレタン樹脂膜が離型紙と接している。）の酸化チタンを含有した樹脂膜上に、表面となる繊維布帛を１２０℃にてニップしながら貼り合せ、５０時間程度６０℃でエージングを行った後、離型紙を剥離した。
次に、表面となる繊維布帛を貼り合せた樹脂膜の繊維布帛が貼り合わされていない面に裏面となる繊維布帛をグラビアコータを用いウレタン系接着剤で、１２０℃でニップしながら貼り合せ、反射型スクリーン用布帛を得た。
【００１８】
次に、得られた反射型スクリーン布帛の外周に沿って、布帛を折り返し縫接して、バネ状枠体となる帯状の薄鋼板を通すための筒状通路を製造した。この筒状通路にバネ状枠体となる幅５ｍｍの帯状の薄鋼板を通し、幅１３５ｃｍ、高さ６５ｃｍのプロジェクター用反射型スクリーンを製造した。
反射型スクリーンの表面から可視光線を照射したときの透過率が０．１％以下であった。
反射型スクリーンの表面から可視光線を照射したときの反射率が８０％であった。
得られた反射型スクリーンは、たたみシワがないばかりか、外周のバネ状枠体の引張力によりスクリーン面がフラットであり、プロジェクターから映像を映し出したところまぶしい反射もモアレも無く、映像がみやすかった。また、反射型スクリーンを捻り、３重に折り重ねてたところ約６０ｃｍ径の円状となり、袋に収納した。また、反射型スクリーンの重さは約５００ｇと軽量であり、大きさ軽さとも形態に便利であった。
再度、反射型スクリーンを収納した袋から取り出したが、バネ状枠体の反発力により、一瞬で広がり、反射型スクリーンにシワも無かった。
【００１９】
（比較例１）
実施例１で用いた樹脂膜を用いずに、表面となる繊維布帛と裏面となる繊維布帛をグラビアコーターを用いてウレタン系樹脂にて貼り合せた以外は、実施例１と同様にし、プロジェクター用反射型スクリーンを製造した。
反射型スクリーンの表面から可視光線を照射したときの透過率が０．７％であった。
反射型スクリーンの表面から可視光線を照射したときの反射率が７６％であった。
得られた反射型スクリーンは、モアレが発生し、映像が見づらいものであった。
【００２０】
（実施例２）
表面となる繊維布帛としてフルダル糸を用いた白色の織物（スムース：５６デシテックス／７２フィラメント、３２ゲージ、酸化チタン添加部数２．２質量部））を用いた。
裏面となる繊維布帛として黒色に着色された編物（天竺：８４デシテックス／３６フィラメント、２８ゲージ）をもちいた。
樹脂膜として、アルミ顔料を添加しない透明の厚さ１５μｍのウレタン樹脂膜を用いた。
反射型スクリーンは次のように製造した。
離型紙上に形成された樹脂膜と表面となる繊維布帛を、ウレタン系接着剤を用い、１２０℃にてニップしながら貼り合せ、５０時間程度６０℃でエージングを行った後、離型紙を剥離した。
次に、表面となる繊維布帛を貼り合せた樹脂膜の繊維布帛が貼り合わされていない面に裏面となる繊維布帛をグラビアコータを用いウレタン系接着剤で、１２０℃でニップしながら貼り合せ、反射型スクリーン用布帛を得た。
【００２１】
次に、得られた反射型スクリーン布帛の外周に沿って、布帛を折り返し縫接して、バネ状枠体となる帯状の薄鋼板を通すための筒状通路を製造した。この筒状通路にバネ状枠体となる幅５ｍｍの帯状の薄鋼板を通し、幅１３５ｃｍ、高さ６５ｃｍのプロジェクター用反射型スクリーンを製造した。
反射型スクリーンの表面から可視光線を照射したときの透過率が２．０％であった。
反射型スクリーンの表面から可視光線を照射したときの反射率が７８％であった。
得られた反射型スクリーンは、たたみシワがないばかりか、外周のバネ状枠体の引張力により面がフラットであり、プロジェクターから映像を映し出したところまぶしい反射もモアレも無く、映像がみやすかった。また、反射型スクリーンを捻り、３重に折り重ねてたところ約６０ｃｍ径の円状となり、袋に収納した。また、反射型スクリーンの重さは約５００ｇと軽量であり、大きさ軽さとも形態に便利であった。
再度、反射型スクリーンを収納した袋から取り出したが、バネ状枠体の反発力により、一瞬で広がり、反射型スクリーンにシワも無かった。